(57)【特許請求の範囲】
【請求項１】
バレル研磨前の仕上痕が残ったワークをメディアとともにバレル槽に装入して振動を与えることにより生じる相対運動差により前記ワークを研磨する振動バレル研磨法であって、センターポールを有する環状型バレル槽を用いて、平均粒径２ｍｍ以上、１０ｍｍ以下の非球形研磨石と粒度＃１０００以下の粒径の砥粒とからなる混合メディアによって前記ワークを研磨した後、前記砥粒を前記バレル槽より洗い流して排出し、再び前記バレル槽を用いて、メディアが前記非球形研磨石のみによって前記ワークを研磨することを特徴とする振動バレル研磨法。
【発明の詳細な説明】
【０００１】
【発明が属する技術分野】
本発明は振動バレル研磨機を用いてワークを研磨する方法に関する。
【０００２】
【従来の技術】
従来より振動バレル研磨機によってワークを研磨することが知られている。この装置のメリットは、他のバレル研磨機に比べてワーク表面に打痕傷が付きにくいので、打痕傷を生じやすい大型のワークや重量のあるワークの研磨に好適なところである。ところでバレル研磨でワークを光沢仕上するには専用の光沢仕上用研磨石を用いる。この研磨石としては一般に、平均粒径が０．５ｍｍ〜１５ｍｍからなるアルミナ質焼成研磨石がある。しかしながらこの研磨石は光沢仕上を目的としているので研磨力が小さい。まして振動バレル研磨機もバレル研磨機の中では研磨力が小さい方なので、この組み合わせでワークをバレル研磨するとなると満足の行く研磨量が得られなかった。特にバレル研磨の前工程の仕上痕が残ったワークを研磨する場合、光沢は十分でも研磨力が不十分なため前仕上の仕上痕が取りきれない。加えて光沢仕上用研磨石は前記のように比較的小径の研磨石なので、ワークは研磨石とひっかかり難く、バレル底に沈みやすい。そうなるとワーク同士が底で互いに接触して、いくら振動バレル研磨機でも打痕の問題が生じてくる。特に光沢仕上げを施す場合に打痕がワーク表面上に残ると、打痕傷が一層目立って品質上好ましくない。
【０００３】
【発明が解決しようとする課題】
したがって振動バレル研磨機でワークに打痕なきよう、且つバレル研磨前の仕上痕を取り去って光沢度も十分な程度に仕上げることは極めて困難だった。本発明はこうした課題を解決することを目的とするものである。
【０００５】
即ち本発明の第１の課題解決手段は、バレル研磨前の仕上痕が残ったワークをメディアとともにバレル槽に装入して振動を与えることにより生じる相対運動差により前記ワークを研磨する振動バレル研磨法であって、センターポールを有する環状型バレル槽を用いて、平均粒径２ｍｍ以上、１０ｍｍ以下の非球形研磨石と粒度＃１０００以下の粒径の砥粒とからなる混合メディアによって前記ワークを研磨した後、前記砥粒を前記バレル槽より洗い流して排出し、再び前記バレル槽を用いて、メディアが前記非球形研磨石のみによって前記ワークを研磨することを特徴とする振動バレル研磨法である。この構成により、１工程目で光沢度を保ちつつ十分な状態まで研磨され、２工程目でさらに光沢度を向上させ外観品質上も満足の行く仕上がりとなる。またこの工程間で一旦マス（メディアとワークの総称、以下同様）の洗浄を行うが、砥粒は洗浄により洗い流される。そして研磨石とワークはバレル槽内に入ったままで２工程目の研磨を行うことができるので段取りに要する手間や時間もかからないというメリットがある。
【０００６】
【発明の実施の形態】
次に本発明の実施の形態について図を参照しながら説明する。
【０００７】
図１の１は本発明の振動バレル研磨機のバレル槽で、ここではドーナツ環状型のものとなっている。２はワーク、３は研磨石、４は砥粒である。ここで研磨石３は平均粒径２ｍｍ以上、１０ｍｍ以下のものを使用する。これは平均粒径が２ｍｍ未満だと細粒化してワークがひっかかり難くなり、バレル底に沈みやすくなるからである。さらに研磨力も不十分となる。また平均粒径が１０ｍｍを越えるとひっかかりやすく研磨力も高くなるが、光沢度の点から好ましくない。したがって前記のような範囲としている。また砥粒４は粒度＃１０００（平均粒径１５μｍ）以下のものを使用する。粒度が＃１０００より大きいと研磨力は大きくなるが、砥粒が研磨石から分離してバレル底に沈んでしまうからである。
【０００８】
このバレル槽１に振動を与えると、マスはセンターポール１ａに向って矢示Ａのように円弧状に流動すると共に環状方向に流動する。この間にワーク２は研磨石３、砥粒４と流動接触して所望の加工を受けるのである。研磨石３が非球形のため個々のワーク２はこの中に抱きかかえられ、且つ砥粒４がワーク２と研磨石３との間で保持され、ワーク２側に押し付けられるので十分な研磨がなされるのである。さらに研磨石３との接触により光沢度を向上する。以上の研磨が終了したら、一旦バレル水と砥粒４を排出してマスの洗浄を行う。その後再び規定量の水を入れ、メディアを非球形研磨石３のみにして２工程目の研磨を行う。
【０００９】
【実施例】
以下に実施例を示す。この実施例の実施例１では振動バレル研磨機はチップトン製ＣＬー５０（容量５０Ｌ）を用いた。研磨石はチップトン製３Ｐー５（平均粒径６ｍｍ、不定形状の光沢用アルミナ質焼成研磨石）、砥粒はアルミナ＃３０００（平均粒径５μｍ）、コンパウンドはチップトン製ＭＦＣ（光沢用粉末コンパウンド）とした。ワークは円筒状（２２φｍｍ×２２ｍｍ）で材質はＳＵＪ２（高炭素クロム軸受鋼）、研磨前の表面粗さは１．５５１μｍＲｚ（ＪＩＳ８２の１０点平均粗さ）で、砥石で仕上られたものを用いた。水は規定量として、マス容量に対し３％とした。またこの工程の後、バレル槽底に設けた排水孔（図示せず）より水、砥粒を排出した。その後排水孔を閉じ、再び水を規定量入れて３Ｐ−５研磨石のみによる２工程目の研磨を行った。比較例１として砥粒を添加しない条件、つまり実施例１の２工程目の条件のみで研磨をスタートした。結果を表１に示す。
【００１０】
【表１】
0003791837.tif 000002
実施例１、比較例１共に打痕は問題とならなかったが、砥粒を用いない比較例１では２２時間かかっても十分に研磨されず、前工程の砥石の仕上げ目が残った。しかし本発明の研磨法によれば１工程目で４時間、２工程目で２時間のトータル６時間研磨で砥石の仕上げ目が除去でき、しかも光沢度も高く、さらに２工程目の研磨で表面粗さと光沢度を一層向上することができた。なお、ここでの光沢度評価は目視で行った。
【００１１】
以上の例ではワークに円筒状のものを使用して研磨したが、この研磨法は特にワークの周面に円周部などの転がり面を有するものに効果的である。このような転がり面を有するワークはひっかかりが少ないためバレル底に沈みやすいからである。したがってパチンコ球のような球状ワークやこの例のような円筒状ワークには格別効果的である。
【００１２】
【発明の効果】
以上説明したように本発明の研磨法によれば、重量のあるワークや大型のワークであっても、非球形研磨石と砥粒とからなる混合メディアで包み込んで研磨するので打痕の問題がない。また砥粒を添加したので大きな研磨力が得られる上に光沢度も高いものとなる。さらに１工程目で砥粒を加えて研磨し、２工程目で砥粒なしで研磨すれば、大きな研磨力が得られた上で表面粗さと光沢度を一層向上することができるので外観品質が向上し、満足度の行く仕上がり品質が得られる。また工程変更に伴う手間や時間もかからないといった効果も奏する。
【図面の簡単な説明】
【図１】本発明の振動バレル研磨法を模式的に示した断面図
【符号の説明】
１・・・バレル槽
１ａ・・・センターポール
２・・・ワーク
３・・・研磨石
４・・・砥粒
【図１】
0003791837.tif 000003